(57)【要約】【課題】漏れ磁束の増加を抑えた磁性楔、及び、それを用いた回転電機を提供する。【解決手段】  実施形態の磁性楔は、回転電機に用いられる磁性楔であって、主面を有する平面型の構造の磁性体を含む。磁性体の主面が回転電機の固定子と回転子との間の空隙面に対し略垂直に配置される。回転電機の軸方向における軸方向透磁率、回転方向における回転方向透磁率及び径方向における径方向透磁率に差を有する。【選択図】図４
2019058014.tif 000002
【特許請求の範囲】
【請求項１】
回転電機に用いられる磁性楔であって、主面を有する平面型の構造の磁性体を含み、前記主面が前記回転電機の固定子と回転子との間の空隙面に対し略垂直に配置され、前記回転電機の軸方向における軸方向透磁率、回転方向における回転方向透磁率及び径方向における径方向透磁率に差を有する磁性楔。
【請求項２】
前記磁性体において、前記主面内の平均長さが厚さよりも大きい請求項１記載の磁性楔。
【請求項３】
前記径方向透磁率が、前記回転方向透磁率及び前記軸方向透磁率よりも高い請求項１又は請求項２記載の磁性楔。
【請求項４】
前記軸方向透磁率が、前記回転方向透磁率及び前記径方向透磁率よりも高い請求項１又は請求項２記載の磁性楔。
【請求項５】
前記磁性体が前記磁性楔内で配向して配置されている請求項１ないし請求項４いずれか一項記載の磁性楔。
【請求項６】
前記磁性体の前記主面が、前記回転方向に沿って配向して配置されている請求項５記載の磁性楔。
【請求項７】
前記磁性体の前記主面が、前記回転方向に対し略垂直に配向して配置されている請求項５記載の磁性楔。
【請求項８】
前記磁性体が、前記主面内の方向によって透磁率に差を有する請求項１ないし請求項７いずれか一項記載の磁性楔。
【請求項９】
前記磁性体は、扁平粒子、薄帯、薄膜、厚膜、及び板状部材からなる群より選ばれる少なくとも１つを含む請求項１ないし請求項８いずれか一項記載の磁性楔。
【請求項１０】
前記磁性体が、厚さ１０ｎｍ以上１００μｍ以下で、前記厚さに対する前記主面内の前記平均長さの比が５以上１００００以下であり、鉄（Ｆｅ）、コバルト（Ｃｏ）及びニッケル（Ｎｉ）からなる群より選ばれる少なくとも１つの磁性元素を含有する請求項１ないし請求項９いずれか一項記載の磁性楔。
【請求項１１】
前記磁性体が、ホウ素（Ｂ）、ケイ素（Ｓｉ）、アルミニウム（Ａｌ）、炭素（Ｃ）、チタン（Ｔｉ）、ジルコニウム（Ｚｒ）、ハフニウム（Ｈｆ）、ニオブ（Ｎｂ）、タンタル（Ｔａ）、モリブテン（Ｍｏ）、クロム（Ｃｒ）、銅（Ｃｕ）、タングステン（Ｗ）、リン（Ｐ）、窒素（Ｎ）、ガリウム（Ｇａ）及びイットリウム（Ｙ）からなる群より選ばれる少なくとも１つの添加元素を含有する請求項１ないし請求項１０いずれか一項記載の磁性楔。
【請求項１２】
前記磁性体がＦｅ、Ｃｏの２つの磁性金属を含み、ＦｅとＣｏの合計量に対してＣｏが１０原子％以上６０原子％以下含まれる請求項１ないし請求項１１いずれか一項記載の磁性楔。
【請求項１３】
前記磁性体の結晶粒径が１０ｎｍ以下である請求項１ないし請求項１２いずれか一項記載の磁性楔。
【請求項１４】
前記磁性体の格子歪みが、０．０１％以上１０％以下である請求項１ないし請求項１３いずれか一項記載の磁性楔。
【請求項１５】
前記磁性体において、前記主面が、第一方向に配列した幅０．１μｍ以上、長さ１μｍ以上で、アスペクト比が２以上の複数の凹部と複数の凸部の一方又は両方を有する請求項１ないし請求項１４いずれか一項記載の磁性楔。
【請求項１６】
前記磁性体の表面の少なくとも一部が、厚さ０．１ｎｍ以上１μｍ以下で、酸素（Ｏ）、炭素（Ｃ）、窒素（Ｎ）及びフッ素（Ｆ）からなる群より選ばれる少なくとも１つの第２の元素を含む被覆層で覆われている請求項１ないし請求項１５いずれか一項記載の磁性楔。
【請求項１７】
前記磁性体の間に、酸素（Ｏ）、炭素（Ｃ）、窒素（Ｎ）及びフッ素（Ｆ）からなる群より選ばれる少なくとも１つの元素を含有する介在相を有する請求項１ないし請求項１６いずれか一項記載の磁性楔。
【請求項１８】
前記介在相が、繊維状の補強材料を含む請求項１７記載の磁性楔。
【請求項１９】
前記磁性楔の表面が樹脂で覆われる請求項１ないし請求項１８いずれか一項記載の磁性楔。
【請求項２０】
請求項１ないし請求項１９いずれか一項記載の磁性楔を備える回転電機。
【発明の詳細な説明】
【技術分野】
【０００１】
本発明の実施形態は、磁性楔及び回転電機に関する。
【背景技術】
【０００２】
通常、回転電機のコイル巻線は、鉄心スロットの中に収納され、スロット開口部に設けた楔によって支持固定されている。この楔の材質には非磁性体が一般的に採用されるが、固定子鉄心及び回転子鉄心間の空隙における磁気抵抗値が不連続になるため、楔に空隙を介して対向する鉄心表面部の磁束分布に脈動が生じ、高調波損失が大きくなる。この高調波損失を低減する目的で、兼ねてより、適度に磁性をもった楔（磁性楔）が供されている。図１は、磁性楔の使用状態及び磁性楔の効果の模式図である。図１では、ラジアルギャップ型回転電機を例として示している。
【０００３】
図１では、磁性楔１００、コイル２３０、鉄心ティース２５０、鉄心スロット２６０が記載されている。
【０００４】
磁性楔にあたっては、磁性楔の透磁率が高いほど高調波損失を低減できることは言うまでもない。しかしながら、磁性楔は、図１に示すように、隣接する鉄心ティース間を橋絡するように配置されるため、磁性楔を介して鉄心ティース間を流れる漏れ磁束が増加してしまうという欠点がある。
【先行技術文献】
【特許文献】
【０００５】
【特許文献１】実開平４−６４９５６号公報
【０００６】
【特許文献２】特開昭５８−１９１３８号公報
【０００７】
【特許文献３】特開昭５２−６９０６号公報
【０００８】
【特許文献４】特開昭６２−２６２６２６号公報
【発明の概要】
【発明が解決しようとする課題】
【０００９】
本発明が解決しようとする課題は、漏れ磁束の増加を抑えた磁性楔、及び、それを用いた回転電機を提供する。
【課題を解決するための手段】
【００１０】
実施形態の磁性楔は、回転電機に用いられる磁性楔であって、主面を有する平面型の構造の磁性体を含む。磁性体の主面が回転電機の固定子と回転子との間の空隙面に対し略垂直に配置される。回転電機の軸方向における軸方向透磁率、回転方向における回転方向透磁率及び径方向における径方向透磁率に差を有する。
【図面の簡単な説明】
【００１１】
【図１】磁性楔の使用状態及び磁性楔の効果の模式図である。
【図２】第１の実施形態のラジアルギャップ型回転電機の模式図である。
【図３】第１の実施形態のアキシャルギャップ型回転電機の模式図である。
【図４】第１の実施形態の磁性楔の模式図である。
【図５】第１の実施形態の磁性体の主面を説明する模式図である。
【図６】第１の実施形態の透磁率の測定方法を示す模式図である。
【図７】第１の実施形態のラジアルギャップ型回転電機における磁性楔の使用状態を示す模式図である。
【図８】第１の実施形態のアキシャルギャップ型回転電機における磁性楔の使用状態を示す模式図である。
【図９】第１の実施形態の磁性体を配向して形成される磁性楔の模式図である。
【図１０】第１の実施形態の空隙端部から鉄心外側へ流れる漏れ磁束を低減するのに適した磁性体の配置状態を説明するための模式図である。
【図１１】第１の実施形態の磁性楔を介して鉄心ティースを流れる漏れ磁束を低減するのに適した磁性体の配置状態を説明するための模式図である。
【図１２】第１の実施形態の、面内の方向によって透磁率差を有する磁性体を含む磁性楔の概念図例である。
【図１３】第１の実施形態の磁性体の一例の模式図である。
【図１４】第１の実施形態の磁性体の凹部又は凸部を有する磁性体の例を示す模式図である。
【図１５】第２の実施形態のラジアルギャップ型回転電機の一例を示す模式図である。
【図１６】第２の実施形態のアキシャルギャップ型回転電機の一例を示す模式図である。
【図１７】第２の実施形態の発電機の一例を示す模式図である。
【図１８】第２の実施形態のリニアモータの一例を示す模式図である。
【発明を実施するための形態】
【００１２】
（第１の実施形態）
実施形態の磁性楔は、回転電機に用いられる磁性楔であって、主面を有する平面型の構造の磁性体を含む。磁性体の主面が回転電機の固定子と回転子との間の空隙面に対し略垂直に配置される。回転電機の軸方向における軸方向透磁率、回転方向における回転方向透磁率及び径方向における径方向透磁率に差を有する。
【００１３】
本明細書において、「軸方向」、「回転方向」及び「径方向」の各方向は、回転電機の回転子を基準として定めるものとする。即ち、「軸方向」は回転子の回転軸に沿った方向を意味し、「回転方向」は回転子の回転軸まわりの周回方向（又は、その接線方向）を意味する。そして、「径方向」は回転子の回転軸に直交する方向を意味する。
【００１４】
「空隙面」については、回転子と固定子との間の空隙から規定する。図２及び図３を用いて、ラジアルギャップ型回転電機とアキシャルギャップ型回転電機の「空隙面」を説明する。図２は、本実施形態のラジアルギャップ型回転電機の模式図である。図３は、本実施形態のアキシャルギャップ型回転電機の模式図である。
【００１５】
図２では、回転電機２００、回転子２１０、固定子鉄心２２０、コイル２３０、空隙面２４０が示されている。
【００１６】
図３では、回転電機２００、回転子２１０、コイル２３０、空隙面２４０、鉄心ティース２５０、固定子２７０、軸２８０が示されている。
【００１７】
ラジアルギャップ型回転電機の場合、図２に示すように、回転子に対して径方向に所定の間隔をもって固定子が対向配置されるため、「空隙面」は回転子の回転軸を中心とする円筒面に平行な面である。したがって、径方向が空隙面に対し垂直な方向となり、軸方向と回転方向が空隙面に対し平行な方向となる。
【００１８】
一方、アキシャルギャップ型回転電機の場合、図３に示すように、回転子に対して軸方向に所定の間隔をもって固定子が対向配置されるため、「空隙面」は回転子の回転軸に直交する面である。したがって、軸方向が空隙面に対し垂直な方向となり、回転方向と径方向が空隙面に対し平行な方向となる。
【００１９】
本実施形態の磁性楔において、軸方向透磁率、回転方向透磁率、径方向透磁率の３方向の透磁率は、差を有する事が好ましい。更に好ましくは差の割合として１０％以上である事が好ましく、更に好ましくは５０％以上、更に好ましくは１００％以上である事が好ましい。これにより、磁性楔使用による漏れ磁束の増加を抑えて、回転電機の効率向上の効果を十分に享受でき好ましい。又、有効磁束（主磁束）が増加することによって、回転電機のトルク向上も期待できる。
【００２０】
尚、透磁率の差の割合は、低い透磁率を基準として規定する。例えば、径方向透磁率μｒと回転方向透磁率μθの差の割合は、回転方向透磁率が低い場合（μｒ−μθ）／μθ×１００（％）で算出され、径方向透磁率が低い場合（μθ−μｒ）／μｒ×１００（％）で算出する。
【００２１】
図４は、本実施形態の磁性楔の模式図である。
【００２２】
図４では、磁性楔１００、磁性体２、第１の面２ａ、空隙面２４０が示されている。
【００２３】
磁性楔は、主面を有する平面型構造の磁性体を含む。平面型構造の磁性体として、磁性体は、扁平粒子、薄帯（リボン）、薄膜、厚膜、及び板状部材、からなる群より選ばれる少なくとも１つを含む。扁平粒子は、扁平状（ｆｌａｋｙ，ｆｌａｔｅｎｅｄ）の形状（ｆｌａｋｙ  ｓｈａｐｅ，ｆｌａｔｅｎｅｄ  ｓｈａｐｅ）をした、扁平粒子（ｆｌａｋｙ  ｐａｒｔｉｃｌｅ、ｆｌａｔｅｎｅｄ  ｐａｒｔｉｃｌｅ）である。薄帯（リボン）は厚さ数μｍ程度から百μｍ程度のリボン状のもの、薄膜は厚さ数ｎｍ程度から十μｍ程度の薄い膜、厚膜は厚さ数μｍ程度から数百μｍ程度の厚い膜、板状部材は厚さ百μｍ程度から数百ｍｍ程度の板状の部材を指すが、厳密に区別されるものではなく、また、厚さ範囲から多少外れても良い。いずれにおいても、前記主面内の平均長さ（最大長さａ、最小長さｂを用いて、（ａ＋ｂ）／２で定義。詳細は後述）が厚さよりも大きいことが好ましい。尚、前述の厚さ範囲および区分は、あくまで一つの目安であり、磁性体が、扁平粒子、薄帯（リボン）、薄膜、厚膜、板状部材のいずれかを含むかどうかは、外観、形状などの情報を含めて総合的に判断する。
【００２４】
尚、磁性体における「主面」とは、平面型の構造における、平面に相当する面のことである。図５は、本実施形態の磁性体の主面を説明する模式図である。例えば、角柱の場合は図５（ａ）に示すように面積が最も広い面、又はそれに対向する面が主面である。角柱の場合は、第１の面２ａ又は第２の面２ｂが主面である。円柱の場合は図５（ｂ）に示すように底面を意味する。円柱の場合は、第１の面２ａ又は第２の面２ｂが主面である。扁平楕円体の場合は図５（ｃ）に示すように面積が最も広くなる断面が主面である。扁平楕円体の場合は、第１の面２ａが主面である。直方体の場合は図５（ｄ）に示すように最も面積の広い面を意味する。直方体の場合は、第１の面２ａ又は第２の面２ｂが主面である。つまり、扁平粒子の場合は扁平面を、薄帯（リボン）や板の場合は板面を、薄膜や厚膜の場合は膜面を指す。図５（ａ）の角柱、図５（ｂ）の円柱、図５（ｃ）の扁平楕円体において最も面積の広い面を第１の面２ａとする。そして、第２の面２ｂは、第１の面２ａに対向する面とする。主面は、第１の面２ａ又は第２の面２ｂである。
【００２５】
また、主面内の平均長さは厚さよりも大きい事が好ましい。更に好ましくは、厚さに対する主面内の平均長さの比が５以上であることが好ましい。これによって、磁性楔の透磁率に差が生まれやすくなる（異方性が大きくなる）ため好ましい。低損失化の観点からも、渦電流損を低減することができるため好ましい。
【００２６】
主面内の平均長さは、最大長さａ、最小長さｂを用いて、（ａ＋ｂ）／２で定義される。最大長さａ及び最小長さｂに関しては、次のようにして求める。主面の輪郭線の各点の接線に対して垂直な方向に線を引き、向かい側の輪郭線と交わった点までの長さを測る。これを輪郭線上の全ての点において行い、最大長さａと最小長さｂを決定する。厚さｔは、主面に垂直方向の長さで定義される。また、厚さに対する主面内の平均長さの比は、最大長さａ、最小長さｂ、厚さｔを用いて、（（ａ＋ｂ）／２）／ｔで定義される。
【００２７】
漏れ磁束を抑制する観点からは、磁性体が空隙面に対し略垂直となるように配置されることが好ましい。磁性体の一部に垂直でないものがあっても良いが、半分以上の磁性体の主面が空隙面に垂直な面に対し±２０°の範囲に入っていることが、本実施形態における「略垂直」の定義であり、本定義の「略垂直」を満たす事が好ましい。より好ましくは、半分以上の磁性体の主面が空隙面に垂直な面に対し±１０°の範囲に入っていることが好ましい。
【００２８】
この構成を理解しやすくするため、磁性体の主面と空隙面との関係を模式的に示したのが図４（ａ）である。又、図４（ｂ）は，空隙面に垂直な直線と磁性楔に含まれる磁性体の主面とのなす角を説明するものである。
【００２９】
図４（ａ）及び図４（ｂ）では磁性体として扁平粒子を用いた例を示したが、薄帯（リボン）、薄膜、厚膜、板状部材の磁性体を用いても良い。このような構成にすることで、磁性楔の透磁率は空隙面に対し垂直な方向に高く平行な方向に低くなるため、磁性楔使用による漏れ磁束の増加を抑えて、回転電機の効率向上の効果を十分に享受でき好ましい。又、有効磁束（主磁束）を増加し、回転電機のトルクを向上できる。
【００３０】
なお、本実施形態の透磁率とは、形状により左右されない真の透磁率である。つまり、反磁界の影響を受けない真の透磁率である。実効的な透磁率は、形状が変わると反磁界の影響度合いが変わるため、変化する。しかしながら真の透磁率は、反磁界の影響を除去した透磁率であり、完全な閉磁路を形成して測定することで求める事が可能である。例えば、試料（磁性楔）がリング状であれば完全に閉磁路を形成するため、真の透磁率が容易に求まる。また、試料（磁性楔）がリング状でない場合も、ヨークを用いて閉磁路を形成すれば、真の透磁率を求める事ができる。図６は、本実施形態の透磁率の測定方法を示す模式図である。図６では、３方向の透磁率の測定方法を示す。ヨークを用いる事によって、３方向それぞれにおいて閉磁路を形成し、これによって、３方向それぞれの真の透磁率を求める事ができる。しかしながら、軸方向透磁率μｚ、回転方向透磁率μθ、径方向透磁率μｒの３方向の透磁率を正確に測定する事が難しい場合がある。その場合は、３方向で保磁力を測定し、透磁率を推測しても良い。一般に、保磁力、および、透磁率は、磁気異方性の大きさに左右され、磁気異方性が小さいと保磁力も小さくなり、反対に透磁率は大きくなる。逆に、磁気異方性が大きいと、保磁力がも大きくなり、反対に透磁率は小さくなる。そのため、保磁力と透磁率は磁気異方性を介して相関があり、保磁力の値から透磁率の大きさを推測することができる。
【００３１】
ただし、保磁力が同じでも、透磁率が同じではない場合もあるため注意が必要である。たとえば、同じ保磁力であっても、磁性楔に含まれる磁性体の形状が棒状の形状を有する場合は、棒に平行な方向では形状磁気異方性の効果で透磁率は大きくなり、棒に垂直な方向では透磁率は小さくなる。また、同じ保磁力であっても、磁性楔に含まれる磁性体の形状が扁平状の形状を有する場合は、扁平面に平行な方向では形状磁気異方性の効果で透磁率は大きくなり、扁平面に垂直な方向では透磁率は小さくなる。以上の事から、保磁力で透磁率の大きさの関係を求める場合は、最初に保磁力の大きさで透磁率を推測した上で、その後、磁性楔に含まれる磁性体の形状を観察し、その形状から形状磁気異方性の効果を見積もり、総合的に透磁率の大きさの関係を求めることも可能である。
【００３２】
径方向透磁率μｒは、回転方向透磁率μθ及び軸方向透磁率μｚよりも高くなるように、磁性体を配置することが好ましい。 これは特にラジアルギャップ型回転電機の場合に好ましい。この効果について、図７を用いて詳細に説明する。図７は、本実施形態のラジアルギャップ型回転電機における磁性楔の使用状態を示す模式図である。ラジアルギャップ型回転電機に対して、磁性楔は、回転方向に所定の間隔をあけて配置された鉄心ティース間を橋絡するように装着され、軸方向に沿って延びるスロット開口部を塞ぐ。
【００３３】
このため、磁性楔を介して鉄心ティース間を流れる漏れ磁束を低減する観点からは、回転方向透磁率μθが径方向透磁率μｒよりも低いことが好ましい。一方、空隙端部から軸方向鉄心外側へ流れる漏れ磁束を低減する観点からは、軸方向透磁率μｚが径方向透磁率μｒよりも低いことが好ましい。
【００３４】
まとめると、径方向透磁率μｒが回転方向透磁率μθ及び軸方向透磁率μｚよりも高くなるように、前記磁性体を配置することによって、漏れ磁束の増加を最小限に抑えることができ好ましい。これによって、磁性楔使用による回転電機の効率向上の効果を十分に享受することが可能となる。更に好ましくは、径方向、回転方向、軸方向の順番で透磁率が高くなっている（径方向透磁率μｒ＞回転方向透磁率μθ＞軸方向透磁率μｚとなっている）ことが好ましい。回転方向透磁率μθが軸方向透磁率μｚよりも大きいと、鉄心ティースから楔を介して空隙側に通過する磁束が増え、又、高調波損失を低減できため、好ましい。即ち、磁性楔使用による回転電機の効率をさらに向上させることが可能となる。
【００３５】
図７では、鉄心スロットにおいて、磁性楔がコイルと鉄心表面の間の全ての空間を満たしているが、必ずしも全てを満たす必要はない。磁性楔の占める空間がコイルと鉄心表面の間の一部であっても良い。
【００３６】
図７では、磁性楔１００、コイル２３０、鉄心ティース２５０が示されている。
【００３７】
軸方向透磁率μｚは、回転方向透磁率μθ及び径方向透磁率μｒよりも高くなるように、磁性体を配置することが好ましい。これは特にアキシャルギャップ型回転電機の場合において好ましい。 この効果について、図８を用いて詳細に説明する。図８は、アキシャルギャップ型回転電機における磁性楔の使用状態を示す模式図である。アキシャルギャップ型回転電機に対して、磁性楔は、回転方向に所定の間隔をあけて配置された鉄心ティース間を橋絡するように装着され、径方向に沿って延びるスロット開口部を塞ぐ。
【００３８】
図８では、磁性楔１００、コイル２３０、鉄心ティース２５０が示されている。
【００３９】
このため、磁性楔を介して鉄心ティース間を流れる漏れ磁束を低減する観点からは、回転方向透磁率μθが軸方向透磁率μｚよりも低いことが好ましい。一方、空隙端部から径方向鉄心外側へ流れる漏れ磁束を低減する観点からは、径方向透磁率μｒが軸方向透磁率μｚよりも低いことが好ましい。
【００４０】
まとめると、軸方向透磁率μｚが回転方向透磁率μθ及び径方向透磁率μｒよりも高くなるように、前記磁性体を配置することによって、漏れ磁束の増加を最小限に抑えることができ好ましい。これによって、磁性楔使用による回転電機の効率向上の効果を十分に享受することが可能となる。更に好ましくは、軸方向、回転方向、径方向の順番で透磁率が高くなっている（軸方向透磁率μｚ＞回転方向透磁率μθ＞径方向透磁率μｒとなっている）ことが好ましい。回転方向透磁率μθが径方向透磁率μｒよりも大きいと、鉄心ティースから楔を介して空隙側に通過する磁束が増え、又、高調波損失を低減できため、好ましい。即ち、磁性楔使用による回転電機の効率をさらに向上させることが可能となる。
【００４１】
図９は、本実施形態の磁性体を配向して形成される磁性楔の模式図である。磁性体は、配向して配置されることが好ましい。本発明において、「配向する」とは、磁性体の主面が特定の方向に揃っている状態を意味する。磁性楔に含まれる磁性体の主面と基準面のなす角の平均値が±２０°の範囲に入っていることが好ましい。この構成を理解しやすくするため、模式的に示したのが図９（ａ）である。図９（ａ）では、磁性楔に含まれる全ての磁性体の主面の法線を特定の方向に一致させて配列している。又、図９（ｂ）は磁性楔に含まれる磁性体の主面と基準面とのなす角を説明したものである。基準面の決め方については、磁性楔に含まれる１０個以上の磁性体を走査電子顕微鏡（ＳＥＭ：Ｓｃａｎｎｉｎｇ  Ｅｌｅｃｔｒｏｎ  Ｍｉｃｒｏｓｃｏｐｙ）等で観察し、空隙面に略垂直を満たす磁性体を選び出し、選び出した磁性体の主面に関して、平均的な面を基準面とする。なお、基準面の決め方については、空隙面と垂直な面であれば、測定者が任意に決定しても良い。この場合は、任意に決めた基準面と主面のなす角を求めて、そのばらつき度合いが±２０°の範囲に入っているかどうかで判断する。図９（ｂ）の左側の磁性体は、主面と基準面とのなす角が０°の場合、即ち、主面と基準面が一致する場合の例を示している。一方、右側の磁性体は、主面と基準面とのなす角が２０°の場合の例を示している。このような構成にすることで、磁性楔の透磁率に差が生まれやすくなる（異方性が大きくなる）ため好ましい。更に、図９（ｃ）に示すように、扁平粒子ではなく、薄帯（リボン）、薄膜、厚膜、板状部材の磁性体を用いて構成しても良い。
【００４２】
図９では、磁性楔１００、磁性体２、主面（第１の面）２ａ、基準面ＲＰ、空隙面２４０が示されている。
【００４３】
図１０は、本実施形態の空隙端部から鉄心外側へ流れる漏れ磁束を低減するのに適した磁性体の配置状態を説明するための模式図である。磁性体の主面は、回転方向に沿って配向して配置されることが好ましい場合がある。これは、ラジアルギャップ型回転電機とアキシャルギャップ型回転電機の両方の場合において好ましい。この構成を理解しやすくするため、ラジアルギャップ型回転電機の場合を例として磁性体の配置状態を模式的に示したのが図１０である。このような構成にすることで、空隙端部から鉄心外側へ流れる漏れ磁束を大幅に低減することが可能となる。これによって、磁性楔使用による回転電機の効率向上の効果を十分に享受することが可能となる。
【００４４】
図１０では、磁性楔１００、磁性体２、主面（第１の面）２ａ、コイル２３０、空隙面２４０、鉄心ティース２５０が示されている。
【００４５】
図１１は、本実施形態の磁性楔を介して鉄心ティースを流れる漏れ磁束を低減するのに適した磁性体の配置状態を説明するための模式図である。磁性体の主面は、回転方向に対し略垂直となるように沿って配向して配置されることが好ましい。これは、ラジアルギャップ型回転電機とアキシャルギャップ型回転電機の両方の場合において好ましい。この構成を理解しやすくするため、ラジアルギャップ型回転電機の場合を例として磁性体の配置状態を模式的に示したのが図１１である。このような構成にすることで、磁性楔を介して鉄心ティース間を流れる漏れ磁束を大幅に低減することが可能となる。これによって、磁性楔使用による回転電機の効率向上の効果を十分に享受することが可能となる。
【００４６】
図１１では、磁性楔１００、磁性体２、主面（第１の面）２ａ、コイル２３０、空隙面２４０、鉄心ティース２５０が示されている。
【００４７】
前記磁性体は、主面内の方向によって透磁率に差を有することが好ましい。より好ましくは、磁性体の透磁率が最も高くなる方向（磁化容易軸方向）が一方向に揃っていることが好ましい。このような構成にすることで、磁性楔の透磁率に差が生まれやすくなる（異方性が大きくなる）ため好ましい。更に好ましくは、磁性体の磁化容易軸方向が空隙面に垂直な方向に揃っていることが好ましい。つまり、ラジアルギャップ型回転電機の場合は、磁性体の磁化容易軸方向が径方向に揃っていることが好ましく、アキシャルギャップ型回転電機の場合は、磁性体の磁化容易軸方向が軸方向に揃っていることが好ましい。このような構成にすることで、磁性楔の透磁率は空隙面に対し垂直な方向に高く平行な方向に低い異方性を有し易くなる。これによって、磁性楔使用による漏れ磁束の増加を抑えて、回転電機の効率向上の効果を十分に享受でき好ましい。又、有効磁束（主磁束）を増加し、回転電機のトルクを向上できる。
【００４８】
図１２は、本実施形態の、面内の方向によって透磁率差を有する磁性体を含む磁性楔の概念図例である。図１２は、ラジアルギャップ型回転電機の場合を例として、主面内の方向によって透磁率差を有する磁性体を含む磁性楔の概念を説明する図である。同図において、磁性体の磁化容易軸方向をμｅの矢印で示し、磁性体の磁化容易方向と垂直な方向（即ち、磁性体の磁化困難軸方向）をμｈの矢印で示した。図１２（ａ）は個々の磁性体の磁化容易軸方向が揃っていない（μｅ>μｈだが、μｅの方向が揃っていない）状態を、図１２（ｂ）は個々の磁性体の磁化容易軸方向が空隙面に垂直な方向に揃っている（μｅ>μｈで、且つ、μｅの方向が揃っていて、且つ、その方向が空隙面に垂直な方向）状態を示している。
【００４９】
図１２では、磁性楔１００、磁性体２、主面（第１の面）２ａ、コイル２３０、空隙面２４０、鉄心ティース２５０が示されている。
【００５０】
磁性体は、扁平粒子、薄帯（リボン）、薄膜、厚膜及び板状部材からなる群より選ばれる少なくとも一つを含むことが好ましい。このような構成にすることで、製造が容易となり製造歩留りが向上し、製造コストを低減できる。磁性体は、特に、薄帯（リボン）、又は板状部材であることが好ましい。これは、製造が容易となり製造歩留りが向上し、製造コストを特に低減できるためである。
【００５１】
磁性体は、特に、扁平粒子であることが好ましい。このような構成にすることで、磁性楔で発生する渦電流損を低減することが可能となる。これによって、磁性楔使用による回転電機の効率向上の効果を十分に享受することが可能となる。また複雑な形状の磁性楔を製造する場合、粉を固めるだけなので、製造が容易となり、製造歩留りが向上し、製造コストを低減できる。
【００５２】
磁性体は、鉄（Ｆｅ）、コバルト（Ｃｏ）及びニッケル（Ｎｉ）からなる群より選ばれる少なくとも１つの磁性元素を含有し、厚さ１０ｎｍ以上１００μｍ以下で、厚さに対する主面内の平均長さの比５以上１００００以下であることが好ましい。磁性体が扁平粒子の場合は、扁平状（ｆｌａｋｙ，ｆｌａｔｅｎｅｄ）の形状（ｆｌａｋｙ  ｓｈａｐｅ，ｆｌａｔｅｎｅｄ  ｓｈａｐｅ）をした、扁平粒子（ｆｌａｋｙ  ｐａｒｔｉｃｌｅ、ｆｌａｔｅｎｅｄ  ｐａｒｔｉｃｌｅ）である。
【００５３】
図１３は、本実施形態の磁性体の一例の模式図である。
【００５４】
図１３では、磁性体２と、主面２ａが示されている。同図では扁平粒子を例として示したが、薄帯（リボン）、薄膜、厚膜、板状部材であっても良い。
【００５５】
磁性体は、Ｆｅ、Ｃｏを含み、Ｃｏの量はＦｅとＣｏの合計量に対して１０原子％以上６０原子％以下であることが好ましく、１０原子％以上４０原子％以下であることが更に好ましい。これによって磁気異方性が適度に大きく付与されやすいため好ましい。また、Ｆｅ−Ｃｏ系は高飽和磁化を実現し易いため好ましい。更にＦｅとＣｏの組成範囲が上記の範囲に入る事によって、より高い飽和磁化が実現でき好ましい。
【００５６】
磁性体は、Ｍｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ及び希土類元素からなる群より選ばれる少なくとも１つの非磁性金属を含む事が好ましい。これによって、前記磁性体の熱的安定性や耐酸化性を高める事が出来る。中でも、Ａｌ、Ｓｉは、磁性体の主成分であるＦｅ、Ｃｏ、Ｎｉと固溶し易く、熱的安定性や耐酸化性の向上に寄与するために特に好ましい。
【００５７】
磁性体の厚さ、及び、厚さに対する主面内の平均長さの比は、磁性体を透過電子顕微鏡（ＴＥＭ：Ｔｒａｎｓｍｉｓｓｉｏｎ  Ｅｌｅｃｔｒｏｎ  Ｍｉｃｒｏｓｃｏｐｙ）又は走査電子顕微鏡（ＳＥＭ：Ｓｃａｎｎｉｎｇ  Ｅｌｅｃｔｒｏｎ  Ｍｉｃｒｏｓｃｏｐｙ）で観察することにより求めることができ、１０個以上の値を平均した値を採用する。
【００５８】
磁性体の厚さは１０ｎｍ以上１００μｍ以下が好ましく、更に好ましくは、１μｍ以上１００μｍ以下である。また、厚さに対する主面内の平均長さの比は５以上１００００以下が好ましく、更に好ましくは１０以上１０００以下であることが好ましい。複数の磁性体が磁性楔に含まれる場合は、厚さ及び、厚さに対する主面内の平均長さの比を個々の磁性体に対して求め、その平均値が上記範囲に入っていることが好ましい。厚さが薄く、厚さに対する主面内の平均長さの比が大きいと、渦電流損失を低減し易いという観点からは好ましいが、一方で、保磁力がやや大きくなる傾向にある。そのため、保磁力を低減するという観点からは、適度な厚さ、適度な厚さに対する主面内の平均長さの比を有する事が好ましい。上述の範囲の厚さ、厚さに対する主面内の平均長さの比においては、渦電流損失と低保磁力（低ヒステリシス損失が可能）の点でバランスの良い材料となる。
【００５９】
磁気異方性を誘起させるためには、磁性体の結晶性を出来るだけ非晶質化させ、磁場や歪みによって面内一方向に磁気異方性を誘起させる（透磁率に差を生み出す）方法もある。この場合においては、磁性体を出来る限り非晶質化させやすい組成にすることが望ましい。このような観点においては、磁性体は、ホウ素（Ｂ）、ケイ素（Ｓｉ）、アルミニウム（Ａｌ）、炭素（Ｃ）、チタン（Ｔｉ）、ジルコニウム（Ｚｒ）、ハフニウム（Ｈｆ）、ニオブ（Ｎｂ）、タンタル（Ｔａ）、モリブテン（Ｍｏ）、クロム（Ｃｒ）、銅（Ｃｕ）、タングステン（Ｗ）、リン（Ｐ）、窒素（Ｎ）、ガリウム（Ｇａ）及びイットリウム（Ｙ）からなる群より選ばれる少なくとも１つの添加元素を含有することが好ましい。 これによって、非晶質化が進行し、磁気的な異方性を付与し易くなり、主面内における保磁力差が大きくなり好ましい。Ｆｅ、Ｃｏ及びＮｉからなる群より選ばれる少なくとも１つの第１の元素の原子半径との差が大きい添加元素が好ましい。また、Ｆｅ、Ｃｏ及びＮｉからなる群より選ばれる少なくとも１つの第１の元素と添加元素との混合エンタルピーが負に大きくなるような添加元素が好ましい。また、第１の元素と添加元素を含めて、合計３種類以上の元素からなる多元系であることが好ましい。また、Ｂ、Ｓｉなどの半金属の添加元素は、結晶化速度が遅く非晶質化しやすいため、系に混合すると有利である。以上の様な観点から、Ｂ、Ｓｉ、Ｐ、Ｔｉ、Ｚｒ、Ｈｆ、Ｎｂ、Ｙ、Ｃｕ等が好ましく、中でも前記添加元素がＢ、Ｓｉ、Ｚｒ、Ｙのいずれか１つを含む事がより好ましい。また、前記添加元素の合計量が、前記第１の元素と前記添加元素の合計量に対していずれも０．００１ａｔ％以上８０ａｔ％以下含まれることが好ましい。より好ましくは、５ａｔ％以上８０ａｔ％以下、更に好ましくは、１０ａｔ％以上４０ａｔ％以下である。尚、前記添加元素の合計量は多ければ多いほど、非晶質化が進行し、磁気的な異方性を付与し易くなるため好ましいが（すなわち、低損失、高透磁率の観点からは好ましいが）、一方で磁性金属相の割合が少なくなるため、飽和磁化が小さくなる、という点では好ましくなく、目的に応じて、組成及び添加元素量を選定する事が重要である。
【００６０】
磁性体の結晶粒径（前記磁性金属を含んだ主相の結晶粒径）は、１０ｎｍ以下である事が好ましい。より好ましくは５ｎｍ以下であり、更に好ましくは２ｎｍ以下である。なお、結晶粒径は、ＸＲＤ測定から簡易的に求めることができる。即ち、ＸＲＤで磁性金属相に起因するピークのうち最強ピークに関して、回折角度と半値幅からＳｃｈｅｒｒｅｒの式によって求めることができる。Ｓｈｅｒｒｅｒの式は、Ｄ＝０．９λ／（βｃｏｓθ）で表され、ここでＤは結晶粒径、λは測定Ｘ線波長、βは半値幅、θは回折ブラッグ角である。また、結晶粒径は、ＴＥＭ（Ｔｒａｎｓｍｉｓｓｉｏｎ  ｅｌｅｃｔｒｏｎ  ｍｉｃｒｏｓｃｏｐｅ、透過型電子顕微鏡）によって多数の磁性金属相を観察しその粒径を平均化する事によっても求めることができる。結晶粒径が小さい場合はＸＲＤ測定で求める方が好ましく、結晶粒径が大きい場合はＴＥＭ観察で求める方が好ましいが、状況に応じて測定方法を選択するか、若しくは、両方の方法を併用して総合的に判断する事が好ましい。ＸＲＤ測定若しくはＴＥＭ観察によって求められる磁性金属相の結晶粒径は、１０ｎｍ以下である事が好ましく、より好ましくは５ｎｍ以下、更に好ましくは２ｎｍ以下である。これによって、たとえば、磁場中で熱処理を施す事によって、磁気的な異方性を付与し易くなり、主面内における保磁力差が大きくなり好ましい。また、結晶粒径が小さいという事はアモルファスに近付く事を意味しているため、高結晶性のものに比べて、電気抵抗が高くなり、これによって渦電流損失が低減しやすくなり好ましい。また、高結晶性のものに比べて耐食性、耐酸化性の点で優れるため好ましい。
【００６１】
磁性体はＦｅとＣｏを含み体心立方構造（ｂｃｃ）の結晶構造を有する部分を有することが好ましい。これによって磁気異方性が適度に大きく付与されやすく、上記の磁気特性が向上するため好ましい。また、面心立方構造（ｆｃｃ）の結晶構造を部分的に有する「ｂｃｃとｆｃｃの混相の結晶構造」であっても、磁気異方性が適度に大きく付与されやすく、上述の磁気特性が向上するため好ましい。
【００６２】
主面は、結晶的に配向している事が好ましい。配向方向としては、（１１０）面配向、（１１１）面配向、が好ましいが、より好ましくは（１１０）面配向である。磁性体の結晶構造が体心立方構造（ｂｃｃ）の場合は（１１０）面配向が好ましく、磁性体の結晶構造が面心立方構造（ｆｃｃ）の場合は（１１１）面配向が好ましい。これによって磁気異方性が適度に大きく付与されやすく、上記の磁気特性が向上するため好ましい。
【００６３】
また、更に好ましい配向方向としては、（１１０）［１１１］方向、（１１１）［１１０］方向が好ましいが、より好ましくは（１１０）［１１１］方向である。磁性体の結晶構造が体心立方構造（ｂｃｃ）の場合は（１１０）［１１１］方向への配向が好ましく、磁性体の結晶構造が面心立方構造（ｆｃｃ）の場合は（１１１）［１１０］方向への配向が好ましい。これによって磁気異方性が適度に大きく付与されやすく、上記の磁気特性が向上するため好ましい。尚本明細書において、「（１１０）［１１１］方向」とは、すべり面が（１１０）面又はそれに結晶学的に等価な面すなわち｛１１０｝面であり、すべり方向が［１１１］方向又はそれに結晶学的に等価な方向すなわち＜１１１＞方向をいう。（１１１）［１１０］方向に関しても同様である。すなわち、すべり面が（１１１）面又はそれに結晶学的に等価な面すなわち｛１１１｝面であり、すべり方向が［１１０］方向又はそれに結晶学的に等価な方向すなわち＜１１０＞方向をいう。
【００６４】
磁性体の格子歪み（前記磁性金属を含んだ主相の格子歪み）は、０．０１％以上１０％以下が好ましく、より好ましくは０．０１％以上５％以下、更に好ましくは０．０１％以上１％以下、更に好ましくは０．０１％以上０．５％以下にすることが好ましい。これによって、磁気異方性が適度に大きく付与されやすく（透磁率に差が生まれやすくなり）、磁気特性が向上するため好ましい。
【００６５】
尚、格子歪みは、Ｘ線回折法（ＸＲＤ：Ｘ-ｒａｙ  Ｄｉｆｆｒａｃｔｉｏｎ）で得られる線幅を詳細に解析する事によって算出できる。即ち、Ｈａｌｄｅｒ−Ｗａｇｎｅｒプロット、Ｈａｌｌ−Ｗｉｌｌｉａｍｓｏｎプロットを行う事によって、線幅の広がりの寄与分を、結晶粒径と格子歪みに分離する事ができる。これによって格子歪みを算出する事ができる。Ｈａｌｄｅｒ−Ｗａｇｎｅｒプロットの方が信頼性の観点から好ましい。Ｈａｌｄｅｒ−Ｗａｇｎｅｒプロットに関しては、例えば、Ｎ．  Ｃ．  Ｈａｌｄｅｒ，  Ｃ．  Ｎ．  Ｊ．  Ｗａｇｎｅｒ，  Ａｃｔａ  Ｃｒｙｓｔ．  ２０  （１９６６）  ３１２−３１３．等を参照されたい。ここで、Ｈａｌｄｅｒ−Ｗａｇｎｅｒプロットは、以下の式で表される。
【００６６】
【数１】
2019058014.tif 000003
【００６７】
つまり、縦軸にβ２／ｔａｎ２θ、横軸にβ／ｔａｎθｓｉｎθを取ってプロットし、その近似直線の傾きから結晶粒径Ｄを算出、また縦軸切片から格子歪みεを算出する。上記式のＨａｌｄｅｒ−Ｗａｇｎｅｒプロットによる格子歪み（格子歪み（二乗平均平方根））が０．０１％以上１０％以下、より好ましくは０．０１％以上５％以下、更に好ましくは０．０１％以上１％以下、更に好ましくは０．０１％以上０．５％以下であると、磁気異方性が適度に大きく付与されやすく、上述の磁気特性が向上するため好ましい。
【００６８】
上記の格子歪み解析はＸＲＤでのピークが複数検出できる場合には有効な手法であるが、一方でＸＲＤでのピーク強度が弱く検出できるピークが少ない場合（例えば１つしか検出されない場合）は解析が困難である。この様な場合は、次の手順で格子歪みを算出する事が好ましい。まず、誘導結合プラズマ（ＩＣＰ：Ｉｎｄｕｃｔｉｖｅｌｙ Ｃｏｕｐｌｅｄ Ｐｌａｓｍａ）発光分光分析、エネルギー分散型Ｘ線分析（ＥＤＸ：Ｅｎｅｒｇｙ ｄｉｓｐｅｒｓｉｖｅ Ｘ-ｒａｙ Ｓｐｅｃｔｒｏｍｅｔｒｙ）などで組成を求め、磁性金属元素Ｆｅ、Ｃｏ、Ｎｉの３つの組成比を算出する（２つの磁性金属元素しかない場合は、２つの組成比。１つの磁性金属元素しかない場合は、１つの組成比（＝１００％））。次に、Ｆｅ−Ｃｏ−Ｎｉの組成から理想的な格子面間隔ｄ０を算出する（文献値などを参照。場合によっては、その組成の合金を作製し、格子面間隔を測定によって算出する）。その後、測定した試料のピークの格子面間隔ｄと理想的な格子面間隔ｄ０との差を求める事によって歪み量を求めることができる。つまりこの場合は、歪み量としては、（ｄ−ｄ０）／ｄ０×１００（％）、として算出される。以上、格子歪みの解析は、ピーク強度の状態に応じて上述の２つの手法を使い分け、また場合によっては両方を併用しながら評価するのが好ましい。
【００６９】
磁性体の結晶子は、主面内で一方向に数珠繋ぎになっているか、若しくは、結晶子が棒状であり且つ主面内で一方向に配向しているかどちらかである事が好ましい。これによって磁気異方性が適度に大きく付与されやすく、上記の磁気特性が向上するため好ましい。
【００７０】
図１４は、本実施形態の磁性体の凹部又は凸部を有する磁性体の例を示す模式図である。尚、磁性体は、図１４のように、主面上に、第１方向に配列した長さ１μｍ以上、幅０．１μｍ以上、アスペクト比が２以上の複数の凹部と複数の凸部の一方又は両方を有することが好ましい。アスペクト比は、長手の方向のサイズ／短手の方向のサイズで定義される。つまり、幅よりも長さの方が大きい（長い）場合、アスペクト比は長さ／幅で定義され、長さよりも幅の方が大きい（長い）場合、アスペクト比は幅／長さで定義される。幅より長さの方が大きい（長い）方が、磁気的に一軸異方性を有しやすくなり、より好ましい。また、主面上で凹部又は凸部が第１方向に配列している。ここで「第１方向に配列」とは、凹部又は凸部の長さ及び幅のうち長いほうが第１方向に平行に配列していることをいう。なお、凹部又は凸部の長さ及び幅のうち長いほうが、第１方向に平行な方向から±３０度以内に配列されていれば、「第１方向に配列している」ものとする。これらによって、磁性体が、形状磁気異方性の効果によって、第１方向に磁気的に一軸異方性を有しやすくなり（透磁率に差が生まれやすくなり）好ましい。この観点においては、更に好ましくは、幅１μｍ以上、長さ１０μｍ以上が好ましい。アスペクト比は５以上が好ましく、更に好ましくは１０以上が好ましい。また、このような凹部又は凸部を備える事によって、磁性体を圧粉化して圧粉材料を合成する際の磁性体同士の密着性が向上し（凹部又は凸部が粒子同士をくっつけるアンカーリングの効果をもたらす）、これによって、強度、硬度などの機械的特性や熱的安定性が向上するため好ましい。尚、扁平回転楕円体のように主面が磁性体内部にある場合は、主面に対して垂直方向から見た表面上に、第１方向に配列した長さ１μｍ以上、幅０．１μｍ以上、アスペクト比が２以上の複数の凹部と複数の凸部の一方又は両方を有することが好ましい。
【００７１】
図１４では、磁性体２、主面２ａ、凹部１２ａ、凸部１２ｂが示されている。同図では扁平粒子を例として示したが、薄帯（リボン）、薄膜、厚膜、板状部材であっても良い。
【００７２】
前記磁性体は、磁性体の表面の少なくとも一部が、厚さ０．１ｎｍ以上１μｍ以下で、酸素（Ｏ）、炭素（Ｃ）、窒素（Ｎ）及びフッ素（Ｆ）からなる群より選ばれる少なくとも１つの第２の元素を含む被覆層で覆われている事が好ましい。
【００７３】
被覆層は、Ｍｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ及び希土類元素からなる群より選ばれる少なくとも１つの非磁性金属を含み、且つ、酸素（Ｏ）、炭素（Ｃ）、窒素（Ｎ）及びフッ素（Ｆ）からなる群より選ばれる少なくとも１つの第２の元素を含む事がより好ましい。非磁性金属としては、Ａｌ、Ｓｉが熱的安定性の観点から特に好ましい。磁性体がＭｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ及び希土類元素からなる群より選ばれる少なくとも１つの非磁性金属を含む場合は、被覆層は、磁性体の構成成分の１つである非磁性金属と同じ非磁性金属を少なくとも１つ含むことがより好ましい。酸素（Ｏ）、炭素（Ｃ）、窒素（Ｎ）及びフッ素（Ｆ）の中では、酸素（Ｏ）を含む事が好ましく、酸化物、複合酸化物である事が好ましい。以上は、被覆層形成の容易性、耐酸化性、熱的安定性の観点からである。以上によって、磁性体と被覆層の密着性を向上出来、磁性楔の熱的安定性及び耐酸化性を向上させることが可能となる。被覆層は、磁性体の熱的安定性や耐酸化性を向上させるのみならず、磁性体の電気抵抗を向上させることが出来る。電気抵抗を高くすることによって、渦電流損失を抑制し、透磁率の周波数特性を向上することが可能になる。このため、被覆層１４は電気的に高抵抗であることが好ましく、例えば１ｍΩ・ｃｍ以上の抵抗値を有することが好ましい。
【００７４】
また、被覆層の存在は、磁気的な観点からも好ましい。磁性体は、扁平面のサイズに対して厚さのサイズが小さいため、疑似的な薄膜と見なす事が出来る。この時、磁性体の表面に被覆層を形成させて一体化させたものは、疑似的な積層薄膜構造と見なす事が出来、磁区構造がエネルギー的に安定化する。これによって、保磁力を低減させる事（これによってヒステリシス損失が低減）が可能になり、好ましい。この時、透磁率も大きくなり好ましい。このような観点においては、被覆層は非磁性である事がより好ましい（磁区構造が安定化しやすくなる）。
【００７５】
被覆層の厚みは、熱的安定性・耐酸化性・電気抵抗の観点からは、厚ければ厚い程好ましい。しかしながら、被覆層の厚さが厚くなりすぎると、飽和磁化が小さくなるため透磁率も小さくなり好ましくない。また、磁気的な観点からも、厚さが厚くなりすぎると、「磁区構造が安定化して低保磁力化・低損失化・高透磁率化する効果」は低減する。以上を考慮して、好ましい被覆層の厚さは、０．１ｎｍ以上１μｍ以下、より好ましくは０．１ｎｍ以上１００ｍ以下である。
【００７６】
磁性体の間に、酸素（Ｏ）、炭素（Ｃ）、窒素（Ｎ）及びフッ素（Ｆ）からなる群より選ばれる少なくとも１つの元素を含有する介在相を有することが好ましい。これによって、介在相の電気抵抗が高くなり、磁性楔の渦電流損を低減することができるためである。この観点においては、磁性体よりも介在相の電気抵抗が高いことが好ましい。介在相は、磁性体を取り囲んで存在するため、扁平粒子の耐酸化性、熱的安定性を向上させる事ができ好ましい。この中で酸素を含むものは、高い耐酸化性、高い熱的安定性の観点からより好ましい。介在相は、磁性体同士を機械的に接着する役割も担っているため、高い強度の観点からも好ましい。例えば図１０に介在相２０が示されているが、介在相２０の形態はこれに限定されない。
【００７７】
また介在相は、磁性体同士を機械的に接着する役割も担っているため、ガラス繊維、炭素繊維、炭化ケイ素繊維、ボロン繊維、アルミナ繊維、アラミド繊維、ＰＢＯ繊維、ポリアリレート繊維、ポリエチレン繊維、ポリオレフィン繊維、ビニロン繊維、ポリエステル繊維、ナイロン繊維から選択される少なくとも１つ以上の補強材料を混合することが好ましい。
【００７８】
また、本実施形態の磁性楔においては、磁性楔の内部に非磁性体を配設することによって、回転方向の透磁率を低くし、磁性楔を介して鉄心ティース間を流れる漏れ磁束の一層の低減を図ることができる。
【００７９】
また、本実施形態の磁性楔は、磁性楔の表面を樹脂で覆うことによって、磁性楔の機械的な強度を一層高めることができる。この場合、樹脂は、特に限定されないが、ポリエステル系樹脂、ポリエチレン系樹脂、ポリスチレン系樹脂、ポリ塩化ビニル系樹脂、ポリビニルブチラール樹脂、ポリビニルアルコール樹脂、ポリブタジエン系樹脂、テフロン（登録商標）系樹脂、ポリウレタン樹脂、セルロース系樹脂、ＡＢＳ樹脂、ニトリル−ブタジエン系ゴム、スチレン−ブタジエン系ゴム、シリコーン樹脂、その他の合成ゴム、天然ゴム、エポキシ樹脂、フェノール樹脂、アリル樹脂、ポリベンゾイミダゾール樹脂、アミド系樹脂、ポリイミド系樹脂、ポリアミドイミド樹脂、或いはそれらの共重合体が用いられる。特に、耐熱性の高いシリコーン樹脂、ポリイミド樹脂、を含むことが好ましい。
【００８０】
次に、本実施形態の効果について説明する。
【００８１】
ここでは、一例として、ラジアルギャップ型回転電機を対象とした有限要素法による電磁場数値解析の結果を表１に示す。実施例は、磁性体の主面を回転電機の軸方向と垂直に配置し形成され、磁性体の主面内で方向によって透磁率に差を有する磁性楔である。即ち、軸方向透磁率μｚ、回転方向透磁率μθ、径方向透磁率μｒの３方向の透磁率に差を有し、径方向、回転方向、軸方向の順番で透磁率が高くなるように（径方向透磁率μｒ＞回転方向透磁率μθ＞軸方向透磁率μｚとなるように）配置してある。
【００８２】
【表１】
2019058014.tif 000004
【００８３】
一方、比較例は、磁性体の主面を回転電機の軸方向と垂直に配置し形成され、主面内の全方向において透磁率が等しい磁性楔である。即ち、回転方向、径方向の２方向に透磁率の差を付与することができない（径方向透磁率μｒ＝回転方向透磁率μθ＞軸方向透磁率μｚとなる）。
【００８４】
実施例と比較例を比べることによって、磁性体の主面を回転電機の軸方向と垂直に配置し形成される磁性楔において、磁性体の主面内に磁気異方性を付与して回転方向透磁率μθを径方向透磁率μｒよりも低くしたときの効果を検証することができる。
【００８５】
表１の解析結果から明らかなように、実施例の磁性楔は、比較例の磁性楔よりも、回転方向透磁率μθが低くなるため、漏れ磁束の比率が小さくでき、回転電機の効率向上に好適な磁性楔であることが分かる。又、今回の解析においては、空隙磁束分布の脈動緩和による損失減少と、有効磁束増加によるトルク増加が、回転電機の効率向上に寄与していることが確認されるが、どちらか一方だけでも構わない。
【００８６】
ここでは、磁性体を軸方向に積層し形成される磁性楔において、磁性体の主面内に磁気異方性を付与して回転方向透磁率μθを径方向透磁率μｒよりも低くしたときの効果を示したが、磁性体の主面を回転電機の回転方向と垂直に配置し形成される磁性楔において、磁性体の主面に磁気異方性を付与して軸方向透磁率μｚを径方向透磁率μｒよりも低くしたときの効果、つまり、径方向透磁率μｒ＞軸方向透磁率μｚ＞回転方向透磁率μθの場合と、径方向透磁率μｒ＝軸方向透磁率μｚ＞回転方向透磁率μθの場合の、効果の差）も同様に確認することができる。
【００８７】
尚、アキシャル型回転電機に対しても、本実施形態の磁性楔の効果を同様に確認することができる。
【００８８】
本実施の形態の磁性楔によれば、漏れ磁束の増加を最小限に抑えて、鉄心表面部における磁束分布の脈動を効果的に緩和できる磁性楔を提供し、回転電機の効率を向上させる事が可能となる。場合によっては、有効磁束（主磁束）を増加し、回転電機のトルクも向上させる事ができる。また、磁性楔を、主面を有する磁性体を用いて構成する事によって、３方向での透磁率の制御幅を大きくする事ができ、回転電機の効率を向上させる事ができる。また、製造が容易となり製造歩留りが向上し、製造コストを低減できる。
【００８９】
（第２の実施形態）
本実施形態の回転電機は、第１の実施形態の磁性楔を備えることを特徴とする。したがって、第１の実施形態と重複する内容については記載を省略する。本明細書において、回転電機とは、電動機（モータ）、発電機（ジェネレータ）、及び必要に応じてモータ及びジェネレータの双方の機能を果たすモータ・ジェネレータの何れをも含む概念を意味する。
【００９０】
本実施形態のラジアルギャップ型モータは、主面を有する磁性体を空隙面に対し主面が略垂直となるように配置し、軸方向透磁率、回転方向透磁率、径方向透磁率の３方向の透磁率に差を付与した磁性楔を有することを特徴とする。
【００９１】
図１５は、本実施形態のラジアルギャップ型回転電機の一例を示す模式図である。図１５は、本実施形態のラジアルギャップ型モータの一例である。ラジアルギャップ型回転電機は、回転子と、この回転子に対して径方向に所定の空隙をもって対向配置される固定子を有する。図１５では、回転子は固定子の内側に配置されているが、外側に配置されていても構わない。回転子は、回転子鉄心と軸を備えており、回転できるように支持されている。一方、固定子は、固定子鉄心と、固定子鉄心のスロットに挿置した界磁コイルと、スロット開口部の楔溝に保持された磁性楔を備える。図１５では、該磁性楔は、径方向透磁率μｒが回転方向透磁率μθ及び軸方向透磁率μｚよりも高くなるように配置されている場合を一例として示しているがこれに限定されない。
【００９２】
このように磁性楔において、軸方向透磁率μｚ、回転方向透磁率μθ、径方向透磁率μｒの３方向の透磁率に差を有する事によって、漏れ磁束の増加を抑えながら、回転子表面部に生じる高調波損失の低減を図ることが可能となる。また、空隙を通過する磁束が増加するため、ラジアルギャップ型モータのトルクは増大される。以上の損失低減効果とトルク増加効果のいずれかもしくは両方によって、高効率化を実現することができる。
【００９３】
尚、図では、扁平粒子を使用しているが、薄帯（リボン）、薄膜、厚膜、板状部材の磁性体を使用しても良い。
【００９４】
鉄心の材料としては、磁性薄板の積層コア、磁性粒子を圧縮成形した圧粉コア、フェライトコア等のいずれを採用しても構わない。
【００９５】
特に、磁性薄板の積層コアを採用したラジアルギャップ型モータにおいては、磁性楔に含まれる磁性体の主面と積層コアを形成する磁性薄板の主面を平行に配置した場合においては、渦電流損を低減することができるため、特に好ましい。
【００９６】
又、ラジアルギャップ型モータとしては、回転子に導体を備えたもの（誘導モータ）、永久磁石を備えたもの（永久磁石モータ）、磁性体を備えたもの（リラクタンスモータ）の何れであっても構わない。
【００９７】
本実施形態のアキシャルギャップ型モータは、主面を有する磁性体を空隙面に対し主面が略垂直となるように配置し、軸方向透磁率、回転方向透磁率、径方向透磁率の３方向の透磁率に差を付与した磁性楔を有することを特徴とする。
【００９８】
図１６は、本実施形態のアキシャルギャップ型回転電機の一例を示す模式図である。図１６は、本実施形態のアキシャルギャップ型モータの一例である。アキシャルギャップ型モータは、回転子と、この回転子に対して軸方向に所定の空隙を隔てて対向配置される固定子を有し、固定子に、固定子鉄心と、固定子鉄心のスロットに挿置した界磁コイルと、スロット開口部の楔溝に保持された磁性楔を備える。図１６では、該磁性楔は、軸方向透磁率μｚが径方向透磁率μｒ及び回転方向透磁率μθよりも高くなるように配置されている場合を一例として示しているがこれに限定されない。このように磁性楔において、軸方向透磁率μｚ、回転方向透磁率μθ、径方向透磁率μｒの３方向の透磁率に差を有する事によって、漏れ磁束の増加を抑えながら、回転子表面部に生じる高調波損失の低減を図ることが可能となる。又、空隙を通過する磁束が増加するため、アキシャルギャップ型モータのトルクは増大される。以上により、高効率化を実現することができる。
【００９９】
図１６では、回転子は２つの固定子の間に配置されているが、１つの固定子の片側もしくは両側に配置されていても構わない。
【０１００】
尚、図１６では、扁平粒子を使用しているが、薄帯（リボン）、薄膜、厚膜、板状部材の磁性体を使用しても良い。
【０１０１】
鉄心の材料としては 、磁性薄板の積層コア、磁性粒子を圧縮成形した圧粉コア、フェライトコア等のいずれを採用しても構わない。特に、磁性薄板の積層コアを採用したアキシャルギャプ型モータにおいては、磁性楔に含まれる磁性体の主面と積層コアを形成する磁性薄板の主面を平行に配置した場合においては、渦電流損を低減することができるため、特に好ましい。
【０１０２】
本実施形態の発電機は、主面を有する磁性体を空隙面に対し主面が略垂直となるように配置し、軸方向、回転方向、径方向の３方向で透磁率に差を付与した磁性楔を有することを特徴とする。
【０１０３】
図１７は、本実施形態の発電機の一例を示す模式図である。発電機は、通常、回転子鉄心のスロットに励磁コイルを収納する回転子（この他、永久磁石を励磁源とした回転子を採用しても良い）と、固定子鉄心のスロットに電機子コイルを収納する固定子を有し、回転子を回転させて、且つ、前記励磁コイルに励磁電流を流すことで、前記電機子コイルに電力を発電する。回転子は、回転子鉄心と、回転子鉄心のスロットに挿置した界磁コイルと、スロット開口部の楔溝に保持された磁性楔を備え、軸受によって回転できるように支持される。図１７では、該磁性楔は、径方向透磁率μｒが回転方向透磁率μθ及び軸方向透磁率μｚよりも高くなるように配置されている場合を一例として示しているがこれに限定されない。
【０１０４】
このように磁性楔において、軸方向透磁率μｚ、回転方向透磁率μθ、径方向透磁率μｒの３方向の透磁率に差を有する事によって、漏れ磁束の増加を抑えながら、固定子表面部に生じる高調波損失を低減することが可能となる。また、空隙を通過し電機子コイルと鎖交する磁束が増加するため、電機子コイルに誘起される発電電圧は増大する。以上により、高効率化を実現することができる。
【０１０５】
図１７では、回転子鉄心のスロット開口部に磁性楔が配置されているが、固定子鉄心のスロット開口部に配置されていても構わない。又、図では、回転子に励磁コイルを備えた巻線式の発電機を示したが、回転子に永久磁石を備えた永久磁石式の発電機であっても良い。この場合、磁性楔は固定子鉄心のスロット開口部に配置される。
【０１０６】
図１７では、扁平粒子を使用しているが、薄帯（リボン）、薄膜、厚膜、板状部材の磁性体を使用しても良い。
【０１０７】
鉄心の材料としては、磁性薄板の積層コア、磁性粒子を圧縮成形した圧粉コア、フェライトコア等のいずれを採用しても構わない。特に、磁性薄板の積層コアを採用した発電機においては、磁性楔に含まれる磁性体の主面と積層コアを形成する磁性薄板の主面を平行に配置した場合においては、渦電流損を低減することができるため、特に好ましい。
【０１０８】
リニアモータはラジアルギャップ型モータを展開し平板状の構造としたものであるため、本発明の磁性楔をリニアモータに適用することも可能である。即ち、固定子は固定子鉄心と、固定子鉄心のスロットに挿置した界磁コイルを備え、スロット開口部に磁性楔を設けても良い。図１８は、本実施形態のリニアモータの一例を示す模式図である。リニアモータにおいては、可動子の進行方向、可動子の進行方向に直角な方向、固定子に対し鉛直な方向が、ラジアルギャップ型モータの回転方向、軸方向、径方向にそれぞれ対応している。
【０１０９】
このとき、磁性楔の磁気特性としては、図１８に示すように、磁性楔において、固定子に対し鉛直な方向の透磁率μｚ、可動子の進行方向の透磁率μｘ、進行方向に直角な方向の透磁率μｙの３方向の透磁率に差を付与させる事が好ましい。図１８では、固定子に対し鉛直な方向の透磁率μｚが可動子の進行方向の透磁率μｘ及び進行方向に直角な方向の透磁率μｙよりも高くなるように配置しているがこれに限定されない。これによって、漏れ磁束の増加を抑えながら、可動子表面部に生じる高調波損失の低減を図ることが可能となる。また、空隙を通過する磁束が増加するため、リニアモータの推力は向上される。以上により、高効率化を実現することができる。図１８には可動子２９０が示されている。
【０１１０】
尚、図１８では、扁平粒子を使用しているが、薄帯（リボン）、薄膜、厚膜、板状部材の磁性体を使用しても良い。
【０１１１】
本実施の形態の回転電機によれば、磁性楔使用による漏れ磁束の増加を抑えて、鉄心表面部における磁束分布の脈動を効果的に緩和できるため、高効率化を実現することができる。
【０１１２】
本実施形態の回転電機のスロット形状は、半閉スロット（もしくはセミクローズドスロット）であっても良いが、好ましくは開放スロット（もしくは開口スロット、オープンスロット）である。この時、高調波損失を大幅に低減でき好ましい。
【０１１３】
本実施形態の回転電機は、鉄道、電気自動車、ハイブリッドカーなどの交通システム、エレベータ、空調機などの社会システム、ロボット、ポンプ、圧縮機、送風機などの産業システム、火力発電機、水力発電機、風力発電機、原子力発電機、地熱発電機などのエネルギーシステム、洗濯機などの家電に応用でき、システムの高効率化を図ることができる。特に産業用の大容量機では、スロット形状に開放スロットが一般的に採用されるため、第１の実施形態の磁性楔を備えることが好ましい。また、鉄道用の主電動機では、高電圧と振動に耐える必要性から型巻コイルを使用しており、スロット形状に開放スロットが採用されるため、第１の実施形態の磁性楔を備えることが好ましい。
【０１１４】
特に鉄道では、鉄道走行時の消費電力量の約半分を回転電機の損失が占めているため、回転電機の損失低減による高効率化の効果が大きい。また、電気自動車、ハイブリッドカーでは、第１の実施形態の磁性楔を用いることによって主電動機の効率を向上できるため、航続距離を伸ばすことができる。
【０１１５】
本発明のいくつかの実施形態及び実施例を説明したが、これらの実施形態は、例として提示したものであり、発明の範囲を限定することは意図していない。これら新規な実施形態及び実施例は、その他の様々な形態で実施されることが可能であり、発明の要旨を逸脱しない範囲で、種々の省略、置き換え、変更を行うことが出来る。これら実施形態や実施例及びその変形は、発明の範囲や要旨に含まれるとともに、特許請求の範囲に記載された発明とその均等の範囲に含まれる。
【符号の説明】
【０１１６】
２          磁性体
２ａ        第１の面
２ｂ        第２の面
１２ａ      凹部
１２ｂ      凸部
２０        介在相
１００      磁性楔
２００      回転電機
２００ａ    ラジアルギャップ型回転電機
２００ｂ    アキシャルギャップ型回転電機
２１０      回転子
２２０      固定子鉄心
２３０      コイル
２４０      空隙面
２５０      鉄心ティース
２６０      鉄心スロット
２７０      固定子
２８０      軸
２９０      可動子
ＲＰ        基準面
【図１】
2019058014.tif 000005
【図２】
2019058014.tif 000006
【図３】
2019058014.tif 000007
【図４】
2019058014.tif 000008
【図５】
2019058014.tif 000009
【図６】
2019058014.tif 000010
【図７】
2019058014.tif 000011
【図８】
2019058014.tif 000012
【図９】
2019058014.tif 000013
【図１０】
2019058014.tif 000014
【図１１】
2019058014.tif 000015
【図１２】
2019058014.tif 000016
【図１３】
2019058014.tif 000017
【図１４】
2019058014.tif 000018
【図１５】
2019058014.tif 000019
【図１６】
2019058014.tif 000020
【図１７】
2019058014.tif 000021
【図１８】
2019058014.tif 000022